基板上に適用された少なくとも1個のガス感応性領域を含み、前記ガス感応性領域が三元化合物In4Sn3O12を含有することを特徴とする、ガスの検出のためのセンサー。前記の少なくとも1個のガス感応性領域が層の形であることを特徴とする、請求項1に記載のセンサー。前記の少なくとも1個のガス感応性領域が溶射熱分解法FSPを用いて適用されることを特徴とする、先行する請求項のいずれかに記載のセンサー。前記ガス感応性領域の製造が溶射熱分解FSPにより達成される、請求項1~3のいずれかに記載のセンサーの製造方法。有機溶媒中に溶解したインジウムおよびスズの有機金属化合物を原料として用いることを特徴とする、請求項4に記載の方法。前記原料がインジウムアセチルアセトンまたはスズ-2-エチルヘキサノエートであることを特徴とする、請求項4~5のいずれかに記載の方法。前記原料であるインジウムアセチルアセトンまたはスズ-2-エチルヘキサノエートが、それぞれの場合において0.05と0.7モルとの間の同じ濃度で用いられることを特徴とする、請求項6に記載の方法。オンラインガス検出のための、請求項1~3のいずれかに記載のセンサーの使用。ホルムアルデヒドの検出のための、請求項1~3のいずれかに記載のセンサーの使用。住居環境における、または事業所におけるガスの検出のための、請求項1~3のいずれかに記載のセンサーの使用。従って、本発明の目的は、オンライン検出を可能にする高い感度を有し、競争力のあるコストで製造することができる新規のガスセンサーを提供することである。請求項1によれば、前記の目的は、それのガス感応性領域中に物質In4Sn3O12を含有するガスセンサーにより達成される。好ましい態様およびさらなる態様、その製造法ならびにその使用は、従属請求項の主題である。物質In4Sn3O12は、放射線放出およびエレクトロクロミック装置の製造における使用に関して先行技術から周知であるDE102007049005A1、DE102004001508T2、DE000060017440T2。前記の物質はセンサーの製造に関してはまだ記述されていない。本発明の範囲において、驚くべきことに物質In4Sn3O12は有効なガスセンサーの特性を有することが分かった。本発明に従うセンサーに関して、物質In4Sn3O12が三元酸化物混合酸化物相として存在し、単純な金属酸化物の混合物として存在するのではないことは決定的に重要である。前記の物質は独立した物質であり、より正確にはそれ自身の構造を有する些細ではない相non-trivialphaseである。例えば、この物質は29において詳細に記述および特性付けされている。混合酸化物相In4Sn3O12の感応性の層としての使用に関する注釈または示唆を先行技術から得ることはできない。本発明に従うセンサーはIn4Sn3O12からなる少なくとも1個のガス感応性領域を含み、それは好ましくは層の形である。本発明に従うセンサーを用いるガス検出の場合、感応性の層をガス試料例えば空気と接触させる。反応後、感応性の層の電気的特性が変化し、その事実は電気インピーダンスにおける変化、仕事関数および/または容量の変化として測定することができる。抵抗の変化を測定することが好ましい。本発明の好ましい態様によれば、本発明に従うセンサーはホルムアルデヒドの検出のために用いられる。本発明に従うセンサーの使用により、20ppb~180ppbのホルムアルデヒドの濃度範囲に関して2.1から10.9までの範囲のセンサーシグナルを得ることができる。商業的に入手できる参照センサーと比較して、本発明に従うセンサーはセンサーシグナルにおいて640に及ぶ増加を示す。これは参照センサーの感度よりも2桁高い感度に相当する。参照センサーの感度はppbあたり1kΩの範囲であり、図4において示したように、In4Sn3O12センサーはppbあたり350kΩの感度を有する。本発明に従うセンサーの別の利点は、COに関する低い感度にある:商業的に入手できるセンサーと比較して、100ppbにおけるCOに関するセンサーシグナルは19.6しかない。本発明のさらなる態様において、センサーはNO2、アルコール、CO等のようなガスを検出するために用いることができる。本発明に従うセンサーを製造するための方法も、本発明の対象である。その目的のため、ガス感応性In4Sn3O12層を基板上に、いわゆるFSP法溶射熱分解flamespraypyrolysisにより適用する。FSP法はPd/SnO2センサーの提供に関して先行技術から周知である。FSP法と比較して、本方法の進歩性は、In4Sn3O12層の製造を可能にするための適切な源となる物質sourcesubstancesを同定したことにある。本発明の範囲において、有機溶媒中で溶解させたインジウムまたはスズの有機金属化合物を原料として用いると、感応性の層の製造において特によい結果を得ることができることが分かった。特に、キシレン中で溶解させた物質インジウムアセチルアセトンおよびスズ-2-エチルヘキサノエートはIn4Sn3O12層の製造に適している。さらに、本発明に従うセンサーのためのガス感応性層を製造するための方法において、源となる物質の濃度が重要な役割を果たしていることが分かった。最高の結果は、源となる物質であるインジウムアセチルアセトンおよびスズ-2-エチルヘキサノエートをそれぞれの場合において0.05~0.7モル溶媒1リットルあたりのモルの濃度で用いた際に達成された。本発明の別の対象は、対応する空気の汚染のオンライン分析を可能にするための住居環境におけるガスの検出のための上記ガスセンサーの使用である。さらに、センサーは、ホルムアルデヒドが取り扱われ、従ってヒトおよび環境の曝露を排除することができない事業所における空気の分析を可能にするように適合されている。オンライン適用によるホルムアルデヒドの検出の可能性は今まで無かったため、本発明に従うセンサーは先行技術に関する新しい重要な段階である。センサーおよびセンサーを製造するための方法のさらなる利点、特徴および適用可能性を、続いて図と関連して以下で記述する態様により記述する。図1は、本発明に従うセンサーの、スズ濃度に応じたセンサーシグナルを示す。0は純粋なIn2O3に相当し、100は純粋なSnO2に相当する。最大センサーシグナルは43のSnの比率において達成され、それは純粋な相In4Sn3O12に相当する。正方形は180ppbのホルムアルデヒド濃度におけるセンサーシグナルを示し、点は100ppbの濃度におけるセンサーシグナルを示す。図2は、本発明に従うセンサーを用いた異なるホルムアルデヒド濃度の測定に関する抵抗の曲線を時間の関数として、先行技術から既知である装置の測定と比較して示す。実線は純粋なIn4Sn3O12相を有する本発明に従うセンサーの測定に対応し、点線はAppliedSensorMLC2.3Vに対応し、破線はFigaroTGS26205.0Vセンサーに対応する。対数プロットにより、本発明に従うセンサーに関するセンサーシグナルは先行技術から既知のセンサーのシグナルよりも有意に大きいことを直接的な視覚的比較により認識することができる。個々のシグナル段階に関連付けられる濃度は20、40、80、100、120、160および180ppbであり、次いでそのシークエンスが繰り返されている。図3は、湿り空気50相対湿度中のホルムアルデヒドの異なる濃度におけるセンサーシグナルの曲線を時間の関数として示す。先行技術から既知であるFigaro正方形およびAppliedSensor三角形からの参照センサーにより測定されたセンサーシグナルと比較して高められたIn4Sn3O12相丸のセンサーシグナルを、全ての濃度領域において明確に認識することができる。先行技術から周知の両方の参照センサーは、本発明に従うセンサーと同様に、抵抗の変化に基づいて作動するが、それらの感応性の層は二酸化スズに基づいている。図4は、本発明に従うセンサーの感度を、先行技術から周知である2種類の参照センサーと比較して示す。正方形はFigaroTGS2620に対応し、三角形はAppliedSensorMLCに対応し、点またはアステリスクは2つの異なる日における本発明に従うIn4Sn3O12センサーの感度を示す。感度の定義に従って、ここで分析物濃度における変化に関連する抵抗の変化が分析物濃度に対してプロットされている。本発明に従うセンサーが先行技術から既知の参照センサーの感度よりも2桁高い感度を有することを明確に認識することができる。物質の調製およびセンサー基板上の堆積In2O3中のSnO2の固溶体の位相図を考慮すると、相In4Sn3O12は約1600~1900Kの温度範囲において形成される準安定な高温相であることは明白である。温度をゆっくりと低下させる図中を垂直に下る場合、相が壊れてITO酸化インジウムスズおよびSnO2の固溶体になる。10より大きいSn含有量を有する組成物の場合、In4Sn3O12は適切な温度の選択により常に得ることができる。温度をさらにもっと上昇させる場合、最終的にイオン性の流体が形成される。従って、溶射熱分解の合成法は炎中での相の調製を可能にし、冷却された基板上への堆積は前記の相が急冷され、そうして維持されることを確実にする。スズをドープしたIn2O3ITO金属酸化物を製造するため、有機金属化合物、例えばインジウムアセチルアセトン99.9純粋、Stremまたはスズ-2-エチルヘキサノエート99.5純粋、Stremを溶射熱分解FSPにおいて用いた。前記有機金属化合物以下前駆体と呼ぶを、0.15Mの濃度を得るために有機溶媒例えばトルエン99.95純粋、Stremまたはキシレン99.99純粋、SigmaAldrich中で溶解させた。5ml/分の前駆体の体積流量を合成の間のデフォルトパラメーターとして定めた。前記溶液をノズルおよび平行した5l/分の酸素体積流量の流れにより、ノズルにおいて1.6バールの噴霧圧力で噴霧した。前駆体スプレーの燃焼を、環状のメタン/酸素炎により噴射した1.5l/分/3.2l/分。合成された相の組成は表2から理解することができる。用いられる前駆体の比率に応じて、感応性の層の組成をこのように体系的に得ることができる。表は、純粋なIn4Sn3O12相は43のスズ濃度において存在していることを示している。センサー基板Hereausを炎の25cm上の距離に配置し、対応する試料ホルダーによりそれらの後ろ側において水冷した。堆積時間は20分間であった。抵抗の測定および温度の較正基板をオーブン中で加熱し、後ろ側上の加熱コイルの抵抗を決定する。作成しているdeveloping較正曲線を、センサーを操作するための基礎として用いる。センサーを、特に低濃度のホルムアルデヒドを扱うために開発された特別なガス混合装置に連結された対応する測定チャンバーの中に入れる。感応性の層の抵抗を、コンピューターとの組み合わせで測定データの収集を確実にするマルチメーターAgilent34970Aにより読み取る。図2は、抵抗測定の曲線を時間の関数として示す。特定の適用に関するセンサーの質についてのおおよその目安を得るため、前記のデータを数学的操作によりセンサーシグナルおよび感度の項termsに変換することができる。図1において、異なる組成の感応性の層のセンサーシグナルを示す。43のSn比率を有する組成物に関しては、前記のデータは図3に示したセンサーシグナルの曲線から直接得ることができる。参考文献1.WHORegionalOfficeforEuropeCopenhagen2001httptestcpeurowhointdocumentaig58formaldehydepdf2.BundesinstitutfurRisikobewertungToxikologischeBewertungvonFormaldehydvom30032006httpwwwbfrbunddecm252toxikologischebewertungvonformaldehydpdf3.HNishikawaTSakaiDerivatizationandChromatographicDeterminationofAldehydesinGaseousandAirSamplesJournalofChromatographyAvol710pp15916519954.NIOSHManualofAnalyticalMethodsFormaldehydeMethod20164thEdition2003httpwwwcdcgovnioshdocs2003154pdfs2016pdf5.NIOSHManualofAnalyticalMethodsFormaldehydeMethod25414thEdition2003httpwwwcdcgovnioshdocs2003154pdfs2541pdf6.NIOSHManualofAnalyticalMethodsFormaldehydeMethod35004thEdition2003httpwwwcdcgovnioshdocs2003154pdfs3500pdf7.VdLRL03VdLRichtlinieFormaldehydbestimmung1997httpwwwlackindustriedetemplatedownloadstmpLackverbandInternet79811VDLRL03597pdfDokNr79811p168.JamesADirksenKristinDuvalTerryARingNiOthinfilmformaldehydegassensorSensorsandActuatorsBChemicalVolume80Issue220November2001Pages106115ISSN09254005DOI101016S0925400500898X9.XingjiuHuangFanliMengZongxinPiWeihongXuJinhuaiLiuGassensingbehaviorofasingletindioxidesensorunderdynamictemperaturemodulationSensorsandActuatorsBChemicalVolume99Issues231May2004Pages444450ISSN09254005DOI101016jsnb20031201310.LiqinShiWeiGaoYukiHasegawaTeruakiKatsubeMamoruNakanoKiyozumiNakamuraHighSensitiveFormaldehydeGasSensorPreparedbyRFInductionPlasmaDepositionMethodIEEJTransactionsonSensorsandMicromachines2005125p48548911.LingZhangJifanHuPengSongHongweiQinXiangdongLiuMinhuaJiangFormaldehydesensingcharacteristicsofperovskiteLa068Pb032FeO3nanomaterialsPhysicaBCondensedMatterVolume370Issues1415December2005Pages25926312.ChiaYenLeeCheMingChiangYuHsiangWangRongHuaMaAselfheatinggassensorwithintegratedNiOthinfilmforformaldehydedetectionSensorsandActuatorsBChemicalVolume122Issue226March2007Pages503510ISSN09254005DOI101016jsnb20060303313.JiaqiangXuXiaohuaJiaXiangdongLuoGuaxiXiJianjunHanQiaohuanGaoSelectivedetectionofHCHOgasusingmixedoxidesofZnOZnSnO3SensorsandActuatorsBChemicalVolume120Issue210January2007Pages694699ISSN09254005DOI101016jsnb20060303314.TChenQJLiuZLZhouYDWangThefabricationandganssensingcharacteristicsoftheformaldehydegassensorwithhighsensitivitySensorsandActuatorsBChemicalVolume131IssueSpecialIssueSelectedPapersfromthe12thInternationalSymposiumonOlfactionandElectronicNosesISOEN2007InternationalSymposiumonOlfactionandElectronicNoses14April2008Pages301305ISSN09254005DOI101016jsnb20071102515.ShanxingHuangHongweiQinPengSongXingLiuLunLiRuiZhangifanHuHongdanYanMinhzuaJiangTheformaldehydesensitivityofLaFe1xZnxO3basedgassensorJournalofMaterialsScience200742p9973997716.PinLvZhenanTangGuangfenWeiJunYuZhengxingHuangRecognizingindoorformaldehydeinbinarygasmixtureswithamicrogassensorarrayandaneuralnetworkMeasurementScienceandTechnology200718p299717.ZikuiBaiChangshengXieMulinHuShunpingZhangFormaldehydesensorbasedonNidopedtetrapodshapedZnOnanopowderinducedbyexternalmagneticfieldPhysicaELowdimensionalSystemsandNanostructures200841p23523918.TChenQJLiuZLZhouYDWangAhighsensitivitygassensorforformaldehydebasedonCdOandIn2O3dopednanocrystallineSnO2Nanotechnology200819p09550619.JinyunLiuZhengGuoFanliMengYongJiaJinhuaiLiuAnovelAntimonyCarbonNanotubeTinOxideThinFilmCarbonNanotubesasGrowthGuiderandEnergyBufferApplicationforIndoorAirPollutantsGasSensorTheJournalofPhysicalChemistryC2008112p6119612520.PinLvZhenATangJunYuFengTZhangGuangFWieZhengXHuangYannHuStudyonamicrogassensorwithSnO2NiosensitivefilmforindoorformaldehydedetectionSensorsandActuatorsBChemical2008132p748021.JingWangLiLiuSongYingCongJinQingQiBaoKunXuAnenrichmentmethodtodetectlowconcentrationformaldehydeSensorsandActuatorsBChemical2008134p1010101522.XiangfengChuTongyunChenWangbingZhangBanqiaoZhengHengfuShuiInvestigationonformaldehydegassensorwithZnOthickfilmpreparedthroughmicrowaveheatingmethodSensorsandActuatorsBChemical2009142p495423.NingHanYajunTianXiaofengWuYunfaChenImprovinghumidityselectivityinformaldehydegassensingbyatwosensorarraymadeofGadopedZnOSensorsandActuatorsBChemical2009138p22823524.YudeWangTingChenQuiyingMuGuofengWangmAnonaqueoussolgelroutetosynthesizeCdIn2O4nanoparticlesfortheimprovementofformaldehydesensingperformanceScriptaMaterialiaVolume61Issue10November2009Pages935938ISSN13596462DOI101016jscriptamat20090702925.JingWangPengZhangJinQingQiPengJunYaoSiliconbasedmicrogassensorsfordetectingformaldehydeSensorsandActuatorsBChemicalVolume136Issue22March2009Pages399404ISSN09254005DOI101016jsnb20081205626.ZengWLiuTWangZTsukimotoSSaitoMIkuharaYSelectiveDetectionofFormaldehydeGasUsingaCdDopedTiO2SnO2SensorSensors200999029903827.MAAronovaKSChangITakeuchiHJabsDwesterheimAGonzalezMartinJKimBLewisCombinatoriallibrariesofsemiconductorgassensorsasinorganicelectrocnicnosesApplPhysLett8361255125728.LMaedlerARoesslerratsinisTSahmAGurloNBarsanUWeimarSensorsandActuatorsB11428329529.IIsomaekiMHWGierlotkaBOnderkaKFitznerThermodynamicevaluationoftheInSnOsystemJournalofAlloysandCompounds2006p17317730.FRoeckNBarsanUWeimarvorgelegtbeiMeasurementScienceandTechnology2010